(57)【要約】  ３〜５０ｎｍの一次粒子径を有し、ＳｉＯ２１００質量部に対してＬｉ２Ｏ０．３〜６質量部、Ｒ２Ｏ１〜１５質量部（但し、Ｒはナトリウム原子又はカリウム原子を表す。）、Ａｌ２Ｏ３１〜１５質量部を含有するシリカ系微粒子の水性ゾルによる。【特許請求の範囲】
【請求項１】
３〜５０ｎｍの一次粒子径を有し、ＳｉＯ２１００質量部に対してＬｉ２Ｏ０．３〜６質量部、Ｒ２Ｏ１〜１５質量部（但し、Ｒはナトリウム原子又はカリウム原子を表す。）、Ａｌ２Ｏ３１〜１５質量部を含有するシリカ系微粒子の水性ゾル。
【請求項２】
固形分濃度は４〜４０質量％である請求項１に記載のシリカ系微粒子の水性ゾル。
【請求項３】
請求項１又は２に記載のシリカ系微粒子の水性ゾルの分散媒を有機溶媒に置換して得られるシリカ系微粒子の有機溶媒ゾル。
【請求項４】
下記（ａ）及び（ｂ）の工程を含む請求項１に記載のシリカ系微粒子の水性ゾルの製造方法：
（ａ）ＳｉＯ２として１〜６質量％を含有する活性珪酸の水溶液に、前記活性珪酸のＳｉＯ２に対して水溶性のアルミン酸アルカリ金属塩をＡｌ２Ｏ３として１〜１５質量％、水酸化リチウムを、Ｌｉ２Ｏとして０．３〜６質量％を加えて混合する工程、
（ｂ）（ａ）工程により得られた混合水溶液を８０〜２５０℃で０．５〜２０時間加熱する工程。
【請求項５】
前記（ｂ）工程で得られたシリカゾルの固形分濃度を４〜４０質量％に濃縮する工程を含む請求項４に記載のシリカ系微粒子の水性ゾルの製造方法。
【発明の詳細な説明】
【技術分野】
【０００１】
本発明は、ＳｉＯ２、Ｌｉ２Ｏ、Ｒ２Ｏ（但し、Ｒはナトリウム原子又はカリウム原子を表わす。）及びＡｌ２Ｏ３を含有するシリカ系微粒子が分散されたゾル及びその製造方法に関する。
【背景技術】
【０００２】
アルカリ金属珪酸塩水溶液又は第一リン酸の多価金属塩水溶液は、従来から無機系コート剤の主成分として使用されている。ところが、アルカリ金属珪酸塩又は第一リン酸の多価金属塩を主成分とするコート剤は乾燥後の塗膜の耐水性が十分高くないという課題があった。【０００３】
アルカリ金属珪酸塩水溶液は、通常Ｍ２Ｏ・ｎＳｉＯ２（但し、Ｍはナトリウム原子、カリウム原子又はリチウム原子を表わし、ｎは通常１〜４である。）で表わされ、ＳｉＯ２／Ｍ２Ｏモル比１〜４程度の水溶液として市販されている。このモル比の範囲のアルカリ金属珪酸塩水溶液を主成分としたコート剤を塗膜にした場合、熱水に長時間浸漬する等の過酷な条件では、アルカリ金属成分が溶出して塗膜が劣化する。珪酸リチウムは、ＳｉＯ２／Ｍ２Ｏモル比が３〜７．５の高モル比の水溶液が市販されているが、コート剤の主成分として用いた場合、皮膜性が悪いという欠点がある。【０００４】
一方、塗膜のアルカリ金属成分の溶出を抑制する対策が講じられている。一手段としてアルカリ金属珪酸塩にシリカゾルを加え、ＳｉＯ２／Ｍ２Ｏモル比を更に高くして耐水性を向上させる検討が行なわれている。但し、アルカリ金属珪酸塩にシリカゾルを混合する際に凝集物が生成する場合や、混合後の相溶安定性が悪く、可使時間が短過ぎるという問題が存在する。【０００５】
また、第一リン酸の多価金属塩水溶液は、通常Ｘ（Ｈ２ＰＯ４）２又はＺ（Ｈ２ＰＯ４）３（Ｘはカルシウム、マグネシウム等の２価金属原子、Ｚはアルミニウム、鉄等の３価金属原子）で表わされる成分を含有する水溶液である。中でも特に皮膜性が良好な第一リン酸アルミニウム水溶液が無機系コート剤に使用される場合が多い。【０００６】
皮膜の耐水性を向上させるために、リン酸と化合物を形成する金属イオン等を添加する方法が多く提案されているが、別な方法としてシリカゾルを加えることにより、リン酸珪素を生成させて耐水性を向上させるという方法がある。この方法においてもシリカゾルの添加量が多くなり過ぎると混合後の可使時間が短過ぎて極端に作業性が悪いという問題が存在する。【０００７】
無機系コート剤の耐水性を向上させるためには、添加剤として相溶安定性に優れ、コート剤の可使時間が十分に確保できるシリカ系微粒子を開発することが求められてきた。【０００８】
安定なシリカゾルを作製する方法は以前から報告されている。例えば特許文献１には、粒子径３〜１５０ｎｍを有する水性シリカゾルとアルカリ金属のアルミン酸塩を混合したゾルはｐＨ５〜１２で安定であり、ｐＨ５以下では凝集が起こり、またゲル化することが記載されている。
【先行技術文献】
【特許文献】
【０００９】
【特許文献１】米国特許第２８９２７９７号公報
【発明の概要】
【発明が解決しようとする課題】
【００１０】
本発明は、無機系コート剤の主成分として使用されるアルカリ金属珪酸塩水溶液又は第一リン酸の多価金属塩水溶液と混合した場合の相溶安定性に優れる、シリカ系微粒子の水性ゾルとその製造方法を提供することにある。
【課題を解決するための手段】
【００１１】
本発明は、第一観点として、３〜５０ｎｍの一次粒子径を有し、ＳｉＯ２１００質量部に対してＬｉ２Ｏ０．３〜６質量部、Ｒ２Ｏ１〜１５質量部（但し、Ｒはナトリウム原子又はカリウム原子を表す。）、Ａｌ２Ｏ３１〜１５質量部を含有するシリカ系微粒子の水性ゾルであり、
第二観点として、固形分濃度は４〜４０質量％である第一観点に記載のシリカ系微粒子の水性ゾルであり、
第三観点として、第一観点又は第二観点に記載のシリカ系微粒子の水性ゾルの分散媒を有機溶媒に置換して得られるシリカ系微粒子の有機溶媒ゾルであり、
第四観点として、下記（ａ）及び（ｂ）の工程を含む第一観点に記載のシリカ系微粒子の水性ゾルの製造方法：
（ａ）ＳｉＯ２として１〜６質量％を含有する活性珪酸の水溶液に、前記活性珪酸のＳｉＯ２に対して、水溶性のアルミン酸アルカリ金属塩をＡｌ２Ｏ３として１〜１５質量％、水酸化リチウムを、Ｌｉ２Ｏとして０．３〜６質量％を加えて混合する工程、
（ｂ）（ａ）工程により得られた混合水溶液を８０〜２５０℃で０．５〜２０時間加熱する工程、であり、
第五観点として、前記（ｂ）工程で得られたシリカゾルの固形分濃度を４〜４０質量％に濃縮する工程を含む第四観点に記載のシリカ系微粒子の水性ゾルの製造方法、である。
【発明の効果】
【００１２】
本発明は、３〜５０ｎｍの一次粒子径を有し、ＳｉＯ２１００質量部に対してＬｉ２Ｏ０．３〜６質量部、Ｒ２Ｏ（但し、Ｒはナトリウム原子又はカリウム原子を表わす。）、１〜１５質量部、Ａｌ２Ｏ３１〜１５質量部の組成からなるシリカ系微粒子の水性ゾルであり、従来、一般のシリカゾルとの相溶安定性に問題があったアルカリ金属珪酸塩水溶液、又は第一リン酸の多価金属塩水溶液に対して、相溶安定性に優れるという効果を有する。
【発明を実施するための形態】
【００１３】
本発明は、３〜５０ｎｍの一次粒子径を有し、ＳｉＯ２１００質量部に対してＬｉ２Ｏ０．３〜６質量部、Ｒ２Ｏ（但し、Ｒはナトリウム原子又はカリウム原子を表わす。）、１〜１５質量部、Ａｌ２Ｏ３１〜１５質量部の組成からなるシリカ系微粒子の水性ゾルである。
【００１４】
シリカ系微粒子の一次粒子径Ｄ（ｎｍ）は、窒素吸着法により測定される比表面積Ｓ（ｍ２／ｇ）を用いて、Ｄ＝２７２０／Ｓの式により算出することができる。
【００１５】
本発明においてシリカ系微粒子の一次粒子径が３ｎｍ未満の場合、ＳｉＯ２濃度を２０質量％以上に濃縮するとゾルの保存安定性が低下し、ゲル化が起きる。
【００１６】
また、前記シリカ系微粒子の一次粒子径が５０ｎｍを超える場合には、加熱、濃縮後に、ｐＨが１２以上となり、ゾル中の可溶性珪酸濃度が高くなるため、長期保存安定性が低下する。
【００１７】
調製されるシリカ系微粒子の水性ゾルの組成が、ＳｉＯ２１００質量部に対して、Ｌｉ２Ｏが０．３質量部未満の場合、又はＲ２Ｏ１質量部未満の場合、若しくはＡｌ２Ｏ３が１質量部未満の場合は、得られたゾルをアルカリ金属珪酸塩水溶液と混合した場合に凝集物が生成し、相溶安定性が良好ではない。また、得られたゾルを第一リン酸の多価金属塩水溶液と混合した場合には、凝集物は生成しないが、混合後、急激に粘度の上昇が起こり、可使時間が極端に短くなる。
【００１８】
また、ＳｉＯ２１００質量部に対して、Ｌｉ２Ｏが６質量部を超える場合、又はＲ２Ｏが１５質量部を超える場合、若しくはＡｌ２Ｏ３が１５質量部を超える組成の場合には、シリカ系微粒子の水性ゾルのｐＨが高くなりすぎるか、又は電解質濃度が高くなりすぎるため、当該ゾルの保存安定性が悪くなる。
【００１９】
本発明のシリカ系微粒子の水性ゾルの組成は、ＳｉＯ２１００質量部に対してＬｉ２Ｏは０．３〜６質量部であり、好ましくは０．３〜５質量部であり、より好ましくは０．３〜４質量部である。また、ＳｉＯ２１００質量部に対してＲ２Ｏは、１〜１５質量部であり、好ましくは２〜１４質量部であり、より好ましくは２〜１２質量部である。また、ＳｉＯ２１００質量部に対してＡｌ２Ｏ３は、１〜１５質量部であり、好ましくは２〜１４質量部であり、より好ましくは２〜１２質量部である。
【００２０】
本発明のシリカ系微粒子の水性ゾルは、その固形分濃度が４〜４０質量％であることが好ましい。該固形分濃度が４質量％未満では、製品として輸送する際の効率が悪いだけではなく、他の成分を混合してコート剤組成物としたときの有効成分の濃度が低くなり過ぎるため好ましくない。また、固形分濃度が４０質量％を超えるとゾルの長期保存安定性が低下するため好ましくない。
【００２１】
本発明のシリカ系微粒子の水性ゾルは、分散媒である水をメタノール、イソプロパノール、エチレングリコール、メチルエチルケトン等の有機溶媒に置換することが可能である。溶媒置換は公知の方法により行うことができ、例えば、蒸留置換法や限外ろ過法が挙げられる。
【００２２】
次に本発明のシリカ系微粒子の水性ゾルの製造方法について説明する。本発明では、（ａ）工程において使用される活性珪酸の水溶液は、アルカリ金属珪酸塩（Ｍ２Ｏ・ｎＳｉＯ２（但し、Ｍはナトリウム原子、カリウム原子又はリチウム原子を表わし、ｎは１〜４である。）で表わされ、ＳｉＯ２／Ｍ２Ｏモル比１〜４）の希薄水溶液からアルカリ金属イオンを除去することにより得ることができる。例えば、アルカリ金属珪酸塩のＳｉＯ２濃度１〜６質量％程度の希薄水溶液を強酸性水素型陽イオン交換樹脂で陽イオン交換処理することにより容易に得られる。活性珪酸の水溶液のＳｉＯ２濃度は、１〜６質量％が好ましく、２〜５質量％が特に好ましい。
【００２３】
前記（ａ）工程において活性珪酸の水溶液に添加される水溶性のアルミン酸アルカリ金属塩は、Ｒ２Ｏ／Ａｌ２Ｏ３モル比（但し、Ｒはナトリウム原子又はカリウム原子を表す。）が１．２〜２．０の範囲のものを使用することができる。アルミン酸ナトリウム水溶液は工業用として入手が容易であり好ましい。水溶性のアルミン酸アルカリ金属塩は、Ａｌ２Ｏ３濃度０．５〜５質量％の水溶液として、活性珪酸の水溶液に添加されることが好ましい。
【００２４】
前記（ａ）工程において水酸化リチウムは、Ｌｉ２Ｏ濃度０．５〜３質量％の水溶液として活性珪酸の水溶液に添加されることが好ましい。
【００２５】
前記（ａ）の混合は、撹拌下で行われることが好ましい。撹拌は通常の工業的手段を用いればよく、特に限定されない。
【００２６】
前記（ｂ）工程は、前記（ａ）工程で得られた混合水溶液を８０〜２５０℃で０．５〜２０時間加熱することによりシリカ系微粒子を生成させる工程である。加熱温度は８０〜２５０℃であり、１００〜２２０℃が特に好ましい。（ｂ）工程の加熱により、固形分濃度１〜６質量％のシリカ系微粒子の水性ゾルが得られる。
【００２７】
前記（ｂ）工程において得られたシリカ系微粒子の水性ゾルは、限外ろ過膜を使用した濃縮、又は減圧下若しくは常圧下での蒸発濃縮により、固形分濃度を４〜４０質量％に濃縮することができる。
【実施例】
【００２８】
以下の実施例及び比較例において諸物性は以下の方法により測定した。
・固形分濃度：８００℃焼成残分の質量より算出した。
・シリカ系微粒子の一次粒子径Ｄ（ｎｍ）：窒素吸着法により測定される比表面積Ｓ（ｍ２／ｇ）を用いて、Ｄ＝２７２０／Ｓの式により算出した。
・滴定アルカリ量：０．１Ｎ塩酸中和量をＮａ２Ｏに換算した。
・シリカ系微粒子の水性ゾルの組成：ＩＣＰ発光分光分析により測定した。【００２９】
〔実施例１〕
ＪＩＳ３号珪酸ナトリウム水溶液（ＳｉＯ２濃度２９．６質量％、Ｎａ２Ｏ濃度８．３質量％、富士化学（株）製）３００ｇに純水を加えて２５４０ｇに希釈した後、水素型陽イオン交換樹脂（アンバーライト（登録商標）−１２０Ｂ（オルガノ(株)製））の充填されたカラムに通液することにより、活性珪酸の水溶液（ＳｉＯ２濃度３．５質量％）２５００ｇを得た。また、アルミン酸ナトリウム水溶液（Ａｌ２Ｏ３濃度２１．５質量％、Ｎａ２Ｏ濃度１９．５質量％、住友化学（株）製、商品名：ＮＡ−１５０）１２．７ｇを純水でＡｌ２Ｏ３濃度２．９質量％に希釈した水溶液９４．２ｇを調製した。前記活性珪酸の水溶液２５００ｇを撹拌しながら、前記希釈アルミン酸ナトリウム水溶液の全量を添加した。更にＬｉＯＨ濃度５質量％の水酸化リチウム水溶液２５．３ｇ、純水１３０．９ｇを前記活性珪酸の水溶液に添加し、６０分撹拌を続けた。得られた混合水溶液は、ＳｉＯ２濃度３．２質量％、ｐＨ９．４であった。この混合水溶液をＳＵＳ３１６製容量３Ｌのオートクレーブ容器に仕込み、温度１４０℃、８時間の加熱を行なった後、冷却した。得られた溶液はコロイド分散液であり、そのｐＨは１０．６であった。このコロイド分散液を分画分子量２０万の限外ろ過膜を装着したろ過装置で濃縮し、固形分濃度３２質量％のシリカ系微粒子の水性ゾルを得た。得られたシリカ系微粒子の水性ゾルの物性は、比重１．２２５、ｐＨ１０．３、粘度９．１ｍＰａ・ｓ、一次粒子径８ｎｍ、滴定アルカリ量（Ｎａ２Ｏ換算)０．４３質量％であった。得られたシリカ系微粒子の水性ゾルの組成は、ＳｉＯ２３０．１質量％、Ｌｉ２Ｏ０．２質量％（ＳｉＯ２１００質量部に対してＬｉ２Ｏ０．７質量部）、Ｎａ２Ｏ０．７質量％（ＳｉＯ２１００質量部に対してＮａ２Ｏ２．３質量部）、Ａｌ２Ｏ３１．０質量％（ＳｉＯ２１００質量部に対してＡｌ２Ｏ３３．３質量部）であった。この水性ゾルは、６０℃の恒温槽で３ヶ月間保管しても物性に変化は見られず、良好な保存安定性を示した。【００３０】
〔実施例２〕
実施例１と同様にして得た活性珪酸のコロイド水溶液２５００ｇに、Ａｌ２Ｏ３濃度２．９質量％のアルミン酸ナトリウム水溶液１８８．４ｇを添加し、更にＬｉＯＨ濃度５質量％の水酸化リチウム水溶液５０．６ｇと純水１１．４ｇを加え、６０分間撹拌後、実施例１と同様の加熱と濃縮を行なった。得られたシリカ系微粒子の水性ゾルの物性は、固形分濃度３０質量％、比重１．２２２、ｐＨ１１．１、粘度４．１ｍＰａ・ｓ、一次粒子径１２ｎｍ、滴定アルカリ量（Ｎａ２Ｏ換算）０．６２質量％であった。得られたシリカ系微粒子の水性ゾルの組成は、ＳｉＯ２２６．７質量％、Ｌｉ２Ｏ０．２質量％（ＳｉＯ２１００質量部に対してＬｉ２Ｏ０．８質量部）、Ｎａ２Ｏ１．３質量％（ＳｉＯ２１００質量部に対してＮａ２Ｏ４．９質量部）、Ａｌ２Ｏ３１．８質量％（ＳｉＯ２１００質量部に対してＡｌ２Ｏ３６．７質量部）であった。【００３１】
〔実施例３〕
実施例１と同様にして得た活性珪酸のコロイド水溶液２５００ｇに、Ａｌ２Ｏ３濃度２．９質量％のアルミン酸ナトリウム水溶液２８２．６ｇを添加し、更にＬｉＯＨ濃度５質量％の水酸化リチウム水溶液７５．９ｇを加えて、６０分撹拌後、実施例１と同様の加熱と濃縮を行なった。得られたシリカ系微粒子の水性ゾルの物性は、固形分濃度３２質量％、比重１．２４２、ｐＨ１１．４、粘度３．３ｍＰａ・ｓ、一次粒子径３０ｎｍ、滴定アルカリ量（Ｎａ２Ｏ換算）０．７９質量％であった。得られたシリカ系微粒子の水性ゾルの組成は、ＳｉＯ２２６．９質量％、Ｌｉ２Ｏ０．３質量％（ＳｉＯ２１００質量部に対してＬｉ２Ｏ１．１質量部）、Ｎａ２Ｏ１．９質量％（ＳｉＯ２１００質量部に対してＮａ２Ｏ７．１質量部）、Ａｌ２Ｏ３２．９質量％（ＳｉＯ２１００質量部に対してＡｌ２Ｏ３１０．８質量部）であった。【００３２】
〔実施例４〕
混合水溶液の加熱工程（ｂ）を１００℃で１８時間とした以外は実施例１と同様に行った。濃縮後のシリカ系微粒子の水性ゾルの物性は、固形分濃度３２質量％、比重１．２２４、ｐＨ１０．２、粘度９．８ｍＰａ・ｓ、一次粒子径７ｎｍ、滴定アルカリ量（Ｎａ２Ｏ換算）０．４１質量％であった。得られたシリカ系微粒子の水性ゾルの組成は、ＳｉＯ２３０．１質量％、Ｌｉ２Ｏ０．２質量％（ＳｉＯ２１００質量部に対してＬｉ２Ｏ０．７質量部）、Ｎａ２Ｏ０．７質量％（ＳｉＯ２１００質量部に対してＮａ２Ｏ２．３質量部）、Ａｌ２Ｏ３１．０質量％（ＳｉＯ２１００質量部に対してＡｌ２Ｏ３３．３質量部）、であった。【００３３】
〔実施例５〕
混合溶液の加熱工程（ｂ）を２２０℃、３時間とした以外は実施例１と同様に行なった。濃縮後のコロイド分散液の物性は、固形分濃度３１質量％、比重１．２２３、ｐＨ１０．５、粘度３．８ｍＰａ・ｓ、一次粒子径２７ｎｍ、滴定アルカリ量（Ｎａ２Ｏ換算）０．４５質量％であった。得られたシリカ系微粒子の水性ゾルの組成は、ＳｉＯ２２８．２質量％、Ｌｉ２Ｏ０．２質量％（ＳｉＯ２１００質量部に対してＬｉ２Ｏ０．７質量部）、Ｎａ２Ｏ０．８質量％（ＳｉＯ２１００質量部に対してＮａ２Ｏ２．８質量部）、Ａｌ２Ｏ３１．０質量％（ＳｉＯ２１００質量部に対してＡｌ２Ｏ３３．５質量部）であった。【００３４】
〔実施例６〕
濃縮工程を限外ろ過装置でなく、ロータリーエバポレータによる減圧濃縮（３０Ｔｏｒｒ、内温約３０℃）で行なった以外は実施例１と同様に行なった。濃縮後のコロイド分散液の物性は、固形分濃度３２質量％、比重１．２２６、ｐＨ１０．８、粘度６．０ｍＰａ・ｓ、一次粒子径８ｎｍ、滴定アルカリ量（Ｎａ２Ｏ換算）０．８６質量％であった。得られたシリカ系微粒子の水性ゾルの組成は、ＳｉＯ２２９．９質量％、Ｌｉ２Ｏ０．３質量％（ＳｉＯ２１００質量部に対してＬｉ２Ｏ１．０質量部）、Ｎａ２Ｏ０．８質量％（ＳｉＯ２１００質量部に対してＮａ２Ｏ２．７質量部）、Ａｌ２Ｏ３１．０質量％（ＳｉＯ２１００質量部に対してＡｌ２Ｏ３３．３質量部）であった。【００３５】
〔実施例７〕
４８質量％水酸化カリウム水溶液（関東化学（株）製）７１７ｇをＳＵＳ３１６製容器に仕込み、８５℃に加熱した。この溶液を撹拌しながら化学用試薬水酸化アルミニウム（純正化学（株）製）３６７ｇを１０分間かけて添加し、更に９０分加熱を行って溶解させた。冷却後１晩放置した後、ＩＣＰ発光分光分析法で分析を行なったところ、Ａｌ２Ｏ３２２．１質量％、Ｋ２Ｏ２６．７質量％であった。この水溶液３７．１ｇを純水でＡｌ２Ｏ３濃度２．９質量％に希釈したアルミン酸カリウム水溶液２８２．４ｇを調製した。実施例１と同様にして得た活性珪酸の水溶液２５００ｇを撹拌しながら、前記希釈アルミン酸カリウム水溶液の全量を添加し、更にＬｉＯＨ濃度５質量％の水酸化リチウム水溶液７５．９ｇを加えて、更に６０分撹拌後、実施例１と同様の加熱と濃縮を行った。得られたシリカ系微粒子の水性ゾルの物性は、固形分濃度３２質量％、比重１．１２８、ｐＨ１１．４、粘度８．９ｍＰａ・ｓ、一次粒子径８ｎｍ、滴定アルカリ量（Ｎａ２Ｏ換算）０．８０質量％であった。得られたシリカ系微粒子の水性ゾルの組成は、ＳｉＯ２２５．８質量％、Ｌｉ２Ｏ０．３質量％（ＳｉＯ２１００質量部に対してＬｉ２Ｏ１．１質量部）、Ｋ２Ｏ２．６質量％（ＳｉＯ２１００質量部に対してＫ２Ｏ１０．１質量部）、Ａｌ２Ｏ３２．６質量％（ＳｉＯ２１００質量部に対してＡｌ２Ｏ３９．７質量部）であった。【００３６】
〔比較例１〕
アルミン酸ナトリウム水溶液を添加しなかったこと以外は実施例１と同様に行った。加熱、濃縮後のシリカ系微粒子の水性ゾルの物性は、固形分濃度３１質量％、比重１．２０７、ｐＨ１０．１、粘度７．９ｍＰａ・ｓ、一次粒子径１１ｎｍ、滴定アルカリ量（Ｎａ２Ｏ換算）０．３２質量％であった。得られたシリカ系微粒子の水性ゾルの組成は、ＳｉＯ２３０．６質量％、Ｌｉ２Ｏ０．２質量％（ＳｉＯ２１００質量部に対してＬｉ２Ｏ０．７質量部）、Ｎａ２Ｏ０．１質量％未満（ＳｉＯ２１００質量部に対してＮａ２Ｏ０．３質量部未満）、Ａｌ２Ｏ３０．１質量％未満（ＳｉＯ２１００質量部に対してＡｌ２Ｏ３０．３質量部未満）であった。【００３７】
〔比較例２〕
ＬｉＯＨを添加せず、代わりに同モル量のＮａＯＨを用いた以外は実施例１と同様に行なった。加熱、濃縮後の水性ゾルの物性は、固形分濃度３１質量％、比重１．２２１、ｐＨ９．８、粘度１０．０ｍＰａ・ｓ、一次粒子径９ｎｍ、滴定アルカリ量（Ｎａ２Ｏ換算）０．３３質量％であった。得られたシリカ系微粒子の水性ゾルの組成は、ＳｉＯ２２９．１質量％、Ｌｉ２Ｏ０．１質量％未満（ＳｉＯ２１００質量部に対してＬｉ２Ｏ０．３質量部未満）、Ｎａ２Ｏ１．０質量％（ＳｉＯ２１００質量部に対してＮａ２Ｏ３．４質量部）、Ａｌ２Ｏ３１．０質量％（ＳｉＯ２１００質量部に対してＡｌ２Ｏ３３．４質量部）であった。【００３８】
〔実施例８〕
実施例１〜７及び比較例１、２で得られた水性ゾル及び市販の水性シリカゾル〔スノーテックス（登録商標）ＸＳ（ＳｉＯ２濃度２０質量％、ｐＨ９．５、一次粒子径６ｎｍ、日産化学工業（株）製）、スノーテックス（登録商標）Ｓ（ＳｉＯ２３０質量％、ｐＨ９．５、一次粒子径９ｎｍ、日産化学工業（株）製）、いずれもＬｉは含有しない。〕を準備し、純水を用いてＳｉＯ２濃度２０質量％に調整した。これらの水性ゾルの各々５０ｇに対して、撹拌下に市販の珪酸カリウム水溶液〔スノーテックス（登録商標）Ｋ２（ＳｉＯ２濃度２０質量％、Ｋ２Ｏ８質量％、日産化学工業（株）製）〕５０ｇを５分間かけて添加し、６０分の撹拌を行った。撹拌終了後の混合溶液の状態を観察し、その結果を表１に記載した。混合の２４時間後も凝集物が発生せずに相溶安定性に優れていたものには〇印を、混合時又は混合後２４時間以内に凝集物が発生して濁りが生じ、相溶安定性が悪いものには×印を付した。【００３９】
【表１】
2015119034.tif 000002
【００４０】
〇印のついた混合溶液は、いずれも室温で３０日以上相溶安定性を良好に維持した。【００４１】
〔実施例９〕
実施例１〜７及び比較例１、２で得られた水性ゾル及び市販の水性シリカゾル〔スノーテックス（登録商標）ＸＳ（ＳｉＯ２濃度２０質量％、ｐＨ９．５、一次粒子径６ｎｍ、日産化学工業（株）製）、スノーテックス（登録商標）Ｓ（ＳｉＯ２３０質量％、ｐＨ９．５、一次粒子径９ｎｍ、日産化学工業（株）製）、いずれもＬｉは含有しない。〕を純水を用いてＳｉＯ２濃度２０質量％に調整した。市販の第一リン酸アルミ二ウム水溶液（Ｐ２Ｏ５３３質量％、Ａｌ２Ｏ３８質量％、商品名：ヨネホスＡＬ−５０８、米山化学工業（株）製）に純水を加え、Ｐ２Ｏ５濃度を２２質量％に希釈した。この希釈された第一リン酸アルミ二ウム水溶液７５ｇを撹拌した状態で、前記の水性ゾルの各々２５ｇを５分間かけて添加し、１０分間撹拌を行なって混合した。混合後、４０℃の恒温槽に保管し、ゲル化するまでの日数を観察して比較を行った。結果を表２に記載した。【００４２】
【表２】
2015119034.tif 000003
【００４３】
〔実施例１０〕
実施例１で得られた濃縮後のシリカ系微粒子の水性ゾル１００ｇを入れた３Ｌのナス型フラスコをロータリーエバポレータに取り付け、２１０℃のオイルバスで加熱しながらエチレングルコール１３０ｇを徐々に添加して、常圧下で分散媒の水を除去した。フラスコ内部の液温が２００℃となってから更に１０分間加熱を続けた後、フラスコをオイルバスから外した。得られたゾルは、固形分濃度２０．１質量％のエチレングリコールゾルであった。【００４４】
〔実施例１１〕
実施例１で得られた濃縮後のシリカ系微粒子の水性ゾル１００ｇを固形分濃度５質量％に純水で希釈した後、強酸性水素型イオン交換樹脂（アンバーライト（登録商標）１２０Ｂ（オルガノ（株）製））１００ｇを充填したカラムに通して陽イオン交換を行った。得られた酸性のシリカ系微粒子の水性ゾル６２０ｇを３Ｌのナス型フラスコに入れ、ロータリーエバポレータに取り付けて、５０℃のウォーターバスで加熱しながら、０．０２ＭＰａの減圧下でメタノール３００ｇを徐々に添加して分散媒の水を除去した。得られたゾルは、固形分濃度２０．１質量％のメタノールゾルであった。
【産業上の利用可能性】
【００４５】
本発明のシリカ系微粒子の水性ゾルは、アルカリ金属珪酸塩水溶液、又は第一リン酸の多価金属塩水溶液と混合しても、既存のシリカゾルに比べて相溶安定性が極めて良好であり、塗料、コート剤に用いることができる。また、第一リン酸の多価金属塩水溶液が使用される化成処理剤や電磁鋼板のような金属表面処理剤にも好適である。
【国際調査報告】
2015119034.tif 000004
2015119034.tif 000005
2015119034.tif 000006
2015119034.tif 000007